(57)【特許請求の範囲】
【請求項１】
熱伝導率２００Ｗ／ｍ・Ｋ以上の金属板と、（Ａ）エポキシ樹脂と、（Ｂ）ガラス転移温度が０〜５０℃の可とう性フェノキシ樹脂とを含み、（Ｂ）成分を、（Ａ）成分１質量部に対して、０．５〜５質量部含む絶縁層と、銅箔パターンとを、この順に有し、絶縁層の絶縁破壊電圧値が、５０ｋＶ／ｍｍ以上であることを特徴とする、プリント配線基板。
【請求項２】
絶縁層の２５〜１２５℃での弾性率が、１０ＧＰａ未満であり、絶縁層の〔（−５５℃での弾性率）／（１２５℃での弾性率）〕が、５０未満である、請求項１記載のプリント配線基板。
【請求項３】
〔（絶縁層の厚さ）／（金属板の厚さ）〕が、０．０４〜０．２０である、請求項１または２記載のプリント配線基板。
【請求項４】
請求項３記載のプリント配線基板を使用する、半導体装置。
【発明の詳細な説明】
【技術分野】
【０００１】
本発明は、プリント配線基板、および半導体装置に関し、特に、放熱性に優れ、信頼性の高い半導体装置を形成可能なプリント配線基板、およびこのプリント配線基板により製造される半導体装置に関する。
【背景技術】
【０００２】
近年、モジュールや電子部品の高機能化、高密度化に伴い、モジュールや電子部品などの発熱体から発生する熱量が大きくなってきており、放熱性の高い高熱伝導の放熱基板が求められている。この放熱性の高い高熱伝導の放熱基板として、金属板をベースとする基板が検討されている。
【０００３】
例えば、金属板をベースとする基板として、銅箔、絶縁接着層および金属板からなる金属ベース基板において、絶縁接着層の貯蔵弾性率が、−４０〜７５℃の範囲で１０ＭＰａ〜５０００ＭＰａであり、７５℃〜１２５℃の範囲において１０ＭＰａ〜１０００ＭＰａであり、かつ熱伝導率が０．６Ｗ／ｍ・Ｋ以上である金属ベース基板が、報告されている（特許文献１）。
【０００４】
ここで、近年、半導体装置は、例えば、−５５〜１２５℃のような、より厳しい環境での使用に耐えることが要求される場合がある。しかしながら、上記の金属ベース基板は、−５５℃程度の低温を含む温度サイクルでの使用は、考慮されていない。また、近年の半導体装置には、より信頼性が要求され、信頼性試験における温度サイクル数が増加しているが、上記の金属ベース基板では、この点は考慮されていない。このため、上記の金属ベース基板は、近年の信頼性試験の基準に照らすと、耐久性に支障が生じるおそれがある。
【先行技術文献】
【特許文献】
【０００５】
【特許文献１】特開平１０−２４２６０６号公報
【発明の概要】
【発明が解決しようとする課題】
【０００６】
本発明は、上記事情に鑑みなされたものであり、本発明の目的は、高放熱性であり、温度サイクル特性に優れるプリント配線基板、およびこのプリント配線基板を使用した半導体装置を提供することである。
【課題を解決するための手段】
【０００７】
本発明は、以下の構成を有することによって上記問題を解決したプリント配線基板、半導体装置に関する。
〔１〕熱伝導率２００Ｗ／ｍ・Ｋ以上の金属板と、絶縁層と、銅箔パターンとを、この順に有し、絶縁層の絶縁破壊電圧値が、５０ｋＶ／ｍｍ以上であることを特徴とする、プリント配線基板。
〔２〕絶縁層の２５〜１２５℃での弾性率が、１０ＧＰａ未満であり、絶縁層の〔（−５５℃での弾性率）／（１２５℃での弾性率）〕が、５０未満である、上記〔１〕記載のプリント配線基板。
〔３〕絶縁層が、ガラス転移温度が０〜５０℃の熱可塑性樹脂を含む樹脂組成物の硬化物である、上記〔１〕または〔２〕記載のプリント配線基板。
〔４〕〔（絶縁層の厚さ）／（金属板の厚さ）〕が、０．０４〜０．２０である、上記〔１〕〜〔３〕のいずれか記載のプリント配線基板。
〔５〕上記〔４〕記載のプリント配線基板を使用する、半導体装置。
【発明の効果】
【０００８】
本発明〔１〕によれば、高放熱性であり、温度サイクル特性に優れるプリント配線基板を提供することができる。
【０００９】
本発明〔５〕によれば、高放熱性であり、温度サイクル特性に優れるプリント配線基板により、高信頼性の半導体装置を提供することができる。
【図面の簡単な説明】
【００１０】
【図１】本発明のプリント配線基板の断面の模式図の一例である。
【図２】本発明のプリント配線基板を使用する半導体装置の断面の模式図の一例である。
【図３】掻き取り塗布の方法を説明するための模式図である。
【発明を実施するための形態】
【００１１】
本発明のプリント配線基板（以下、プリント配線基板という）は、熱伝導率２００Ｗ／ｍ・Ｋ以上の金属板と、絶縁層と、銅箔パターンとを、この順に有し、絶縁層の絶縁破壊電圧値が、５０ｋＶ／ｍｍ以上である。
【００１２】
図１に、本発明のプリント配線基板の断面の模式図の一例を示す。図１では、プリント配線基板０は、熱伝導率２００Ｗ／ｍ・Ｋ以上の金属板１と、絶縁層２と、銅箔パターン３とを、この順に有し、絶縁層２の絶縁破壊電圧値が、５０ｋＶ／ｍｍ以上である。
【００１３】
〔金属板〕
金属板は、熱伝導率２００Ｗ／ｍ・Ｋ以上であり、熱伝導率、比重の観点から、アルミニウムまたはアルミニウム合金が好ましい。絶縁層の絶縁性の保持、引張強度の観点から、アルミニウム合金がより好ましく、熱伝導率の観点から、アルミニウムの純度の高いアルミニウム合金が、さらに好ましい。アルミニウム合金としては、ＪＩＳ  ５０５２（Ａｌ−Ｍｇ系合金）、昭和電工製Ａｌ合金（品名：ＳＴ６０−Ｔ３、ＳＴ６０−Ｔ８）が挙げられ、熱伝導率、引張強度、切削性（伸び率が低い）の観点から、アルミニウムの純度の高い昭和電工製Ａｌ合金（品名：ＳＴ６０−Ｔ３）が、好ましい。なお、昭和電工製Ａｌ合金（品名：ＳＴ６０−Ｔ３）の特性の一例は、熱伝導率：２１８Ｗ／ｍ・Ｋ、引張強度：２００Ｎ／ｍｍ２以上、伸び率：１５％以下である。従来、よく使用されているＪＩＳ  ５０５２の熱伝導率の一例は、１３７Ｗ／ｍ・Ｋである。
【００１４】
金属板の厚さは、プリント配線基板の小型化の観点から、１〜３ｍｍであると、好ましい。
【００１５】
〔絶縁層〕
絶縁層は、（Ａ）エポキシ樹脂、（Ｂ）ガラス転移温度（Ｔｇ）が０〜５０℃の熱可塑性樹脂、および（Ｃ）高熱伝導性無機フィラーを含み、（Ａ）成分１質量部に対して、（Ｂ）成分が０．５〜５質量部である樹脂組成物の硬化物や、この樹脂組成物から得られる接着フィルムの硬化物であると、弾性率の観点から、好ましい。ここで、（Ｃ）高熱伝導性無機フィラーとは、５Ｗ／ｍ・Ｋ以上の無機フィラーをいう。
以下、絶縁層を形成する樹脂組成物の、各成分を説明する。
【００１６】
（Ａ）成分は、硬化後の樹脂組成物（絶縁層）に、接着力や高熱伝導性を付与する。接着力向上の観点からは、ナフタレン型エポキシ樹脂が好ましい。高熱伝導率の観点からは、アミノフェノール型エポキシ樹脂が好ましい。
【００１７】
ナフタレン型エポキシ樹脂とは、１分子内に少なくとも１個以上のナフタレン環を含んだ骨格を有するエポキシ樹脂であり、ナフトール系、ナフタレンジオール系等が挙げられる。ナフタレン型エポキシ樹脂としては、例えば、
１，３−ジグリシジルエーテルナフタレン、１，４−ジグリシジルエーテルナフタレン、１，５−ジグリシジルエーテルナフタレン、１，６−ジグリシジルエーテルナフタレン、２，６−ジグリシジルエーテルナフタレン、２，７−ジグリシジルエーテルナフタレン、１，３−ジグリシジルエステルナフタレン、１，４−ジグリシジルエステルナフタレン、１，５−ジグリシジルエステルナフタレン、１，６−ジグリシジルエステルナフタレン、２，６−ジグリシジルエステルナフタレン、２，７−ジグリシジルエステルナフタレン、１，３−テトラグリシジルアミンナフタレン、１，４−テトラグリシジルアミンナフタレン、１，５−テトラグリシジルアミンナフタレン、１，６−テトラグリシジルアミンナフタレン、１，８−テトラグリシジルアミンナフタレン、２，６−テトラグリシジルアミンナフタレン、２，７−テトラグリシジルアミンナフタレンなどのナフタレン型エポキシ樹脂が挙げられる。特に、液状の２官能ナフタレン型エポキシ樹脂が低粘度である点から好ましい。ナフタレン型エポキシ樹脂を用いることで、接着強度（ピール強度）が向上し、フィラーの充填量を増加することもできる。ナフタレン型エポキシ樹脂の市販品としては、ＤＩＣ製ナフタレン型エポキシ樹脂（品名：ＨＰ４０３２Ｄ）が挙げられる。
【００１８】
アミノフェノール型エポキシ樹脂とは、各種のアミノフェノール類を公知の方法でエポキシ化したものである。アミノフェノール類の例としては、２−アミノフェノール、３−アミノフェノール、４−アミノフェノール、２−アミノ−ｍ−クレゾール、２−アミノ−ｐ−クレゾール、３−アミノ−ｏ−クレゾール、４−アミノ−ｍ−クレゾール、６−アミノ−ｍ−クレゾールなどのアミノフェノール、アミノクレゾール類などが挙げられるが、これらに限定されるものではない。
【００１９】
アミノフェノール型エポキシ樹脂としては、下記化学式（１）：
【００２０】
【化１】
0006579886.tif 000002
【００２１】
で示される、アミノフェノール型エポキシ樹脂が、硬化後の樹脂組成物（絶縁層）を高熱伝導性にするため、好ましい。アミノフェノール型エポキシ樹脂の市販品としては、三菱化学製アミノフェノール型エポキシ樹脂（品名：６３０）が挙げられる。（Ａ）成分は、単独でも２種以上を併用してもよい。
【００２２】
（Ｂ）成分は、硬化後の樹脂組成物（絶縁層）を適度に低弾性化する。（Ｂ）成分は、特に限定されるものではないが、熱伝導率向上の観点からフェノキシ樹脂であることが好ましい。フェノキシ樹脂は、特に限定されるものではなく、ビスフェノールＡ骨格、ビスフェノールＦ骨格、ビスフェノールＳ骨格、ビスフェノールアセトフェノン骨格、ノボラック骨格、ビフェニル骨格、フルオレン骨格、ジシクロペンタジエン骨格、ノルボルネン骨格、ナフタレン骨格、アントラセン骨格、アダマンタン骨格、テルペン骨格、トリメチルシクロヘキサン骨格から選択される１種以上の骨格を有するものが、挙げられる。（Ｂ）成分のフェノキシ樹脂の市販品としては、三菱化学製可とう性フェノキシ樹脂（品名：ＹＬ７１７８、ガラス転移温度：１５℃）が挙げられる。ここで、ガラス転移温度は、動的粘弾性測定（ＤＭＡ）で測定する。具体的には、支持体上に、幅：４０ｍｍ、長さ：７０ｍｍ、厚さ：２ｍｍに塗布した樹脂組成物を、１８０℃で１２０分間、加熱硬化させ、支持体から剥離した後、接着フィルムから試験片（１０±０．５ｍｍ×５０±１ｍｍ）を切り出し、試験片の幅、厚みを測定する。その後、ＳＩＩ製動的粘弾性測定装置（型番：ＤＭＳ６１００）で測定を行う（３℃／ｍｉｎ  ２５−３００℃）。ｔａｎＤのピーク温度を読み取り、Ｔｇとする。
【００２３】
また、（Ｂ）成分として、熱可塑性エラストマーを使用することもできる。熱可塑性エラストマーとしては、ウレタンゴム、アクリルゴム、シリコーンゴム、ビニルアルキルエーテルゴム、ポリビニルアルコールゴム、ポリビニルピロリドンゴム、ポリアクリルアミドゴム、セルロースゴム、天然ゴム、ブタジエンゴム、クロロプレンゴム、スチレン・ブタジエンゴム（ＳＢＲ）、アクリロニトリル・ブタジエンゴム（ＮＢＲ）、スチレン・エチレン・ブタジエン・スチレンゴム、スチレン・イソプレン・スチレンゴム、スチレン・イソブチレンゴム、イソプレンゴム、ポリイソブチレンゴム、ブチルゴム、（メタ）アクリル酸アルキルエステルを含むモノマーの重合により得られる合成アクリルゴム、スチレン−ブタジエンブロック共重合体（ＳＢＳ）、スチレン−エチレン／ブチレン−スチレンブロック共重合体（ＳＥＢＳ）、スチレン−イソプレン−スチレンブロック共重合体（ＳＩＳ）、ポリブタジエン（ＰＢ）、スチレン−（エチレン−エチレン／プロピレン）−スチレンブロック共重合体（ＳＥＥＰＳ）、エチレン−不飽和カルボン酸共重合体（例えば、エチレン−アクリル酸共重合体、エチレン−メタクリル酸共重合体など）、エチレン−不飽和カルボン酸エステル共重合体（例えば、エチレン−エチルアクリレート共重合体、エチレン−エチルメタクリレート共重合体など）、並びにこれらの無水カルボン酸変性物（例えば無水マレイン酸変性物）からなる群から選ばれる少なくとも１種が挙げられる。（Ｂ）成分は、単独でも２種以上を併用してもよい。
【００２４】
（Ｃ）成分としては、熱伝導率が、５Ｗ／ｍ・Ｋ以上であれば、絶縁性を保持する観点から、一般的な無機フィラーを使用することができる。（Ｃ）成分は、熱伝導率、絶縁性および熱膨張係数の点から、ＭｇＯ、Ａｌ２Ｏ３、ＡｌＮ、ＢＮ、ダイヤモンドフィラー、ＺｎＯ、およびＳｉＣからなる群より選択される少なくとも１種以上の無機フィラーであると、好ましい。なお、ＺｎＯおよびＳｉＣには、必要に応じて絶縁処理をしてもよい。各材料の熱伝導率測定結果の一例としては（単位は、Ｗ／ｍ・Ｋ）、ＭｇＯは３７、Ａｌ２Ｏ３は３０、ＡｌＮは２００、ＢＮは３０、ダイヤモンドは２０００、ＺｎＯは５４、ＳｉＣは９０である。（Ｃ）成分の市販品としては、堺化学工業製酸化マグネシウム粉末（品名：ＳＭＯ−５、ＳＭＯ−１、ＳＭＯ−０２、ＳＭＯ−２）、昭和電工製アルミナ（Ａｌ２Ｏ３）粉末（品名：ＣＢＡ０９Ｓ）、電気化学工業製アルミナ（Ａｌ２Ｏ３）粉末（品名：ＤＡＷ−０３、ＡＳＦＰ−２０）、住友化学製アルミナ（Ａｌ２Ｏ３）粉末（品名：ＡＡ−１８、ＡＡ−３、ＡＡ−０４）、マイクロン製アルミナ（Ａｌ２Ｏ３）粉末（品名：ＴＡ３８９）が挙げられる。
【００２５】
（Ｃ）成分の平均粒径（粒状でない場合は、その平均最大径）は、特に限定されないが、０．０５〜５０μｍであることが、樹脂組成物中に（Ｃ）成分を均一に分散させるうえで好ましい。０．０５μｍ未満だと、樹脂組成物の粘度が上昇して、成形性が悪化するおそれがある。５０μｍ超だと、樹脂組成物中に（Ｃ）成分を均一に分散させることが困難になるおそれがある。ここで、（Ｃ）成分の平均粒径は、動的光散乱式ナノトラック粒度分析計により測定する。（Ｃ）成分は、単独でも２種以上を併用してもよい。
【００２６】
（Ａ）成分は、樹脂組成物（溶剤を除く）：１００質量部に対して、１．５〜１５質量部であると好ましく、２〜１０質量部であると、より好ましい。
【００２７】
（Ｂ）成分は、硬化後の樹脂組成物（絶縁層）の低弾性化、絶縁層の熱伝導率、耐熱性の観点から、（Ａ）成分１質量部に対して、０．５〜５質量部であることが好ましい。（Ｂ）成分が、（Ａ）成分１質量部に対して、０．５質量部未満では、絶縁層を低弾性化できなくなってしまい、５質量部を超えると、絶縁層の熱伝導率が低くなってしまう。また、（Ａ）と（Ｂ）の合計は、絶縁層の低弾性化、熱伝導率、樹脂組成物の接着性の観点から樹脂組成物（溶剤を除く）：１００質量部に対して、４〜２０質量部であると好ましい。
【００２８】
（Ｃ）成分は、樹脂組成物の接着性、硬化後の樹脂組成物の絶縁性、および熱膨張係数の観点から、樹脂組成物（溶剤を除く）：１００質量部に対して、４０〜９５質量部であると好ましい。（Ｃ）成分が、９５質量部を超えると、樹脂組成物の接着力が低下し易い。一方、（Ｃ）成分が、４０質量部未満であると、高熱伝導性無機フィラーの熱伝導率が高くても、硬化後の樹脂組成物の熱伝導が不十分であるおそれがある。
【００２９】
樹脂組成物は、さらに、（Ｄ）硬化剤を含む、と好ましい。（Ｄ）成分としては、フェノール系硬化剤、酸無水物系硬化剤、アミン系硬化剤、イミダゾール系硬化剤、カルボン酸ジヒドラジド硬化剤等が挙げられ、フェノール系硬化剤、アミン系硬化剤、酸無水物系硬化剤およびイミダゾール系硬化剤からなる群より選択される少なくとも１種であると好ましい。また、樹脂組成物の接着性の観点から、フェノール系硬化剤がより好ましく、また、樹脂組成物の接着性の観点から、酸無水物系硬化剤がより好ましい。樹脂組成物の硬化物の耐湿性の観点からは、イミダゾール系硬化剤がより好ましい。
【００３０】
フェノール系硬化剤としては、フェノールノボラック、クレゾールノボラック等が挙げられ、フェノールノボラックが好ましい。
【００３１】
酸無水物としては、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、グリセリンビス（アンヒドロトリメリテート）モノアセテート、ドデセニル無水コハク酸、脂肪族二塩基酸ポリ無水物、クロレンド酸無水物、メチルブテニルテトラヒドロフタル酸無水物、アルキル化テトラヒドロフタル酸無水物、メチルハイミック酸無水物、アルケニル基で置換されたコハク酸無水物、グルタル酸無水物等が挙げられる。
【００３２】
アミン系硬化剤としては、鎖状脂肪族アミン、環状脂肪族アミン、脂肪芳香族アミン、芳香族アミン等が挙げられ、芳香族アミンが好ましい。カルボン酸ジヒドラジド硬化剤としては、アジピン酸ジヒドラジド、イソフタル酸ジヒドラジド、セバチン酸ジヒドラジド、ドデカン酸ジヒドラジド等が挙げられ、アジピン酸ジヒドラジドが好ましい。
【００３３】
イミダゾール系硬化剤としては、マイクロカプセル化されたイミダゾール化合物硬化剤、アミンアダクト型硬化剤が、樹脂組成物の保存安定性の観点から好ましく、液状ビスフェノールＡ型等の液状エポキシ樹脂中に分散された、マイクロカプセル化イミダゾール化合物硬化剤が、樹脂組成物の作業性、硬化速度、保存安定性の点からより好ましい。イミダゾール硬化剤としては、２−メチルイミダゾール、２−ウンデシルイミダゾール、２−ヘプタデシルイミダゾール、２−エチル−４−メチルイミダゾール、２−フェニルイミダゾール、２−フェニル−４−メチルイミダゾール、２，４−ジアミノ−６−［２’−メチルイミダゾリル−（１’）］エチル−ｓ−トリアジン、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール等を挙げることができ、２−エチル−４−メチルイミダゾールが、樹脂組成物の硬化速度、作業性、耐湿性の観点から好ましい。
【００３４】
（Ｄ）成分の市販品としては、明和化成製フェノール硬化剤（品名：ＭＥＨ８０００、ＭＥＨ８００５）、三菱化学製酸無水物（グレード：ＹＨ３０６、ＹＨ３０７）、日立化成工業製３  ｏｒ  ４−メチル−ヘキサヒドロ無水フタル酸（品名：ＨＮ−５５００）、日本化薬製アミン硬化剤（品名：カヤハードＡ−Ａ）、日本ファインケム製アジピン酸ジヒドラジド（品名：ＡＤＨ）、旭化成イーマテリアルズ製マイクロカプセル化イミダゾール化合物硬化剤（品名：ＨＸ３７２２、ＨＸ３７４２、ＨＸ３９３２ＨＰ、ＨＸ３９４１ＨＰ）、味の素ファインテクノ製アミンアダクト型硬化剤（品名：ＰＮ−４０Ｊ）、四国化成工業製２−エチル−４−メチルイミダゾール（品名：２Ｅ４ＭＺ）等が挙げられるが、（Ｄ）成分は、これら品名に限定されるものではない。（Ｄ）成分は、単独でも２種以上を併用してもよい。
【００３５】
（Ｄ）成分は、樹脂組成物の保存安定性、硬化性の観点から、樹脂組成物（溶剤を除く）：１００質量部に対して、０．１〜５質量部であると好ましい。
【００３６】
なお、樹脂組成物は、本発明の効果を損なわない範囲で、カップリング剤、粘着性付与剤、消泡剤、流動調整剤、成膜補助剤、分散剤等の添加剤や、有機溶剤を含むことができる。
【００３７】
上述の樹脂組成物は、接着フィルムの形成に、適している。（Ａ）〜（Ｄ）成分等を含む原料を、有機溶剤に溶解又は分散等させることにより、樹脂組成物を得ることができる。
【００３８】
樹脂組成物や樹脂組成物から形成された接着フィルムは、例えば、１３０〜２００℃で、３０〜１８０分間、熱硬化させて、被接着物である金属板と銅箔パターンとを接着する絶縁層にすることができる。絶縁層は、発熱体（例えば、半導体チップ）からの熱を受けた銅箔パターンからの熱を、受熱体である金属板側へ逃がし、受熱体である金属板へ放熱させる伝熱の役割を果たす。さらに、絶縁層は、銅箔パターンと金属板との間の熱膨張率の差に起因する応力を緩和する役割を果たす。
【００３９】
絶縁層の厚さは、絶縁破壊電圧、プリント配線基板の小型化の観点から、好ましくは５０μｍ以上３００μｍ以下、より好ましくは５０μｍ以上２００μｍ以下である。５０μｍ未満では所望する絶縁性を得られなくなるおそれがある。３００μｍを超えると、銅箔パターンからの熱を、十分に伝導できなくなるおそれがある。絶縁層の厚さが薄くなるに従って、銅箔パターンと金属板との距離が短くなるので、効率的な熱伝導の観点から、絶縁層の厚さは薄い方が好ましい。
【００４０】
絶縁層の絶縁破壊電圧値は、５０ｋＶ／ｍｍ以上であり、絶縁性に、非常に優れる。したがって、上述のように、絶縁層の厚さを薄くすることができる。
【００４１】
絶縁層の２５〜１２５℃での弾性率は、絶縁層に係る応力緩和の観点から、０．１〜１０ＧＰａ未満であると好ましく、０．５〜１０ＧＰａ未満であるとより好ましい。絶縁層の２５〜１２５℃での弾性率が、１０ＧＰａを超えると、半導体装置のはんだにかかる応力が大きくなりすぎ、信頼性を損ない易くなる。
【００４２】
絶縁層の〔（−５５℃での弾性率）／（１２５℃での弾性率）〕は、５０未満であると、好ましい。後述する比較例１のように、〔（−５５℃での弾性率）／（１２５℃での弾性率）〕が、５０を超えると、絶縁層に係る応力が大きくなり過ぎたため、信頼性試験の結果が悪くなり易い傾向がある。絶縁層の〔（−５５℃での弾性率）／（１２５℃での弾性率）〕の下限値は、１であると、好ましい。
【００４３】
また、絶縁層は、熱伝導率が２Ｗ／ｍ・Ｋ以上であるとより好ましい。また、絶縁層の熱伝導率が２Ｗ／ｍ・Ｋ未満の場合には、銅箔パターンからの金属板への伝熱が不十分となるおそれがある。絶縁層の体積抵抗率と熱伝導率は、（Ｃ）成分の種類と含有量によって、制御することができる。
【００４４】
〔銅箔パターン〕
銅箔パターンのパターンは、銅箔への被着物のパターンに応じて、エッチング等で形成することができる。銅箔は、特に、限定されないが、圧延銅箔、電解銅箔、めっき銅膜等を使用することができる。
【００４５】
銅箔パターンの厚さは、通常、１５〜３５μｍである。銅箔パターンを通過する電流値に応じて７０μｍ、１０５μｍ、と、適宜厚くしてもよい。
【００４６】
〔プリント配線基板〕
上述のとおり、プリント配線基板は、金属板と、絶縁層と、銅箔パターンとを、この順に有する。
【００４７】
〔（絶縁層の厚さ）／（金属板の厚さ）〕は、０．０４〜０．２０であると、好ましい。０．０４未満では、絶縁性を保てなくなるおそれがある。相対的に、金属板の熱伝導率は高く、絶縁層の熱伝導率は低いため、〔（絶縁層の厚さ）／（金属板の厚さ）〕は、低いほど、プリント配線基板の熱伝導率は、低くなる。しかし、例えば、発熱量が多いチップやモジュールの場合には、要求される放熱量が大きいことに加え、高い絶縁性が求められるため、絶縁層を厚くする必要がある。この要求を満たすために、〔（絶縁層の厚さ）／（金属板の厚さ）〕は、０．０４以上が、好ましい。発熱が多い０．２０超では、プリント配線基板の熱伝導率が低くなるおそれがある。
【００４８】
また、本発明のプリント配線基板では、熱伝導率２００Ｗ／ｍ・Ｋ以上の金属板を用いているため、〔（絶縁層の厚さ）／（金属板の厚さ）〕が０．０４以上のとき、特にメリットがある。上述のとおり、昭和電工製Ａｌ合金（品名：ＳＴ６０−Ｔ３）の熱伝導率の一例は、２１８Ｗ／ｍ・Ｋであり、ＪＩＳ  ５０５２の熱伝導率の一例は、１３７Ｗ／ｍ・Ｋであるので、金属板の熱伝導率は、１．５９倍である。例えば、金属板が２ｍｍ、絶縁層（２．７Ｗ／ｍ・Ｋ）が８０μｍの場合、〔（絶縁層の厚さ）／（金属板の厚さ）〕は、０．０４である。このとき、金属板として、２１８Ｗ／ｍ・ＫのＡｌ合金（使用するプリント配線基板の熱伝導率は、１２８Ｗ／ｍ・Ｋ）を用いると、１３７Ｗ／ｍ・ＫのＡｌ合金（使用するプリント配線基板の熱伝導率は、１０３Ｗ／ｍ・Ｋ）を用いた場合に比べ、プリント配線基板の熱伝導率は１．２４倍となる。これと同条件で、金属板を１ｍｍとした場合には、〔（絶縁層の厚さ）／（金属板の厚さ）〕は０．０８である。このときのプリント配線基板の熱伝導率は１．５３倍（２１８Ｗ／ｍ・ＫのＡｌ合金を使用したプリント配線基板の熱伝導率が、７２Ｗ／ｍ・Ｋであるのに対して、１３７Ｗ／ｍ・ＫのＡｌ合金をプリント配線基板の熱伝導率は、４７Ｗ／ｍ・Ｋ）となる。これらのことから、プリント配線板中の金属板が薄いほど、絶縁層が厚いほど、熱伝導率２００Ｗ／ｍ・Ｋ以上の金属板を使用したときの熱伝導率向上の効果が大きいといえる。
【００４９】
〔半導体装置〕
本発明の半導体装置は、上述のプリント配線基板を使用する。図２に、本発明のプリント配線基板を使用する半導体装置の断面の模式図の一例を示す。図２では、半導体装置１０は、金属板１と、絶縁層２と、銅箔パターン３とを、この順に有するプリント配線基板上に、はんだ４、電極５、半導体チップ６を、この順に有する。図２の半導体装置１０では、半導体チップ６の発熱が、電極５、はんだ４を介して、銅箔パターン３に伝わり、銅箔パターン３から、絶縁層２を介して、金属板１から放熱される。
【実施例】
【００５０】
本発明について、実施例により説明するが、本発明はこれらに限定されるものではない。なお、以下の実施例において、部、％はことわりのない限り、質量部、質量％を示す。
【００５１】
〔実施例１〜５、比較例１〜２、参考例１〕
表１、表２に示す配合で、各成分を、回転数５０〜１５０ｒｐｍで回転させながら、常圧混合を２〜５時間、プラネタリーミキサーにより分散し、その後、必要に応じてビーズミル分散を行い、接着フィルム用樹脂組成物を作製した。
【００５２】
得られた接着フィルム用樹脂組成物を、離型剤を施した５０μｍ厚のＰＥＴフィルム上に、乾燥後の膜厚が８０〜１８０μｍになるように掻き取り塗布した。図３に、掻き取り塗布の方法を説明するための模式図を示す。まず、離型剤付きＰＥＴフィルム上に、適切な厚さとなるように、２列にスペーサーを重ねた後、粘着テープで貼付する（図３（Ａ））。離型剤付きＰＥＴフィルム上に、接着フィルム用組成物を適量注ぐ（図３（Ｂ））。スライドガラスをスペーサー上に置き、接着フィルム用組成物を掻き取って塗布する（図３（Ｃ）〜（Ｅ））。次に、塗布した接着フィルム用組成物を、十分乾燥し、接着フィルムを得た。
【００５３】
次に、長さ：４０ｍｍ、幅：４０ｍｍに切断した、金属板と、接着フィルムと、厚さ：３５μｍの銅箔を積層し、真空プレス機を用いて、１８０℃×１２０分、０．１ＭＰａの条件で硬化させた。その後、銅箔をエッチングして回路を形成し、プリント配線基板を得た。銅箔の面積は、７．５ｍｍ２であった。ここで、実施例１〜５、比較例１〜２の金属板には、昭和電工製Ａｌ合金（品名：ＳＴ６０−Ｔ３）を、参考例１の金属板には、ＪＩＳ  ５０５２のアルミ合金板を、使用した。絶縁層、金属板の厚さは、マイクロメーターにより、測定した。
【００５４】
〔評価方法〕
【００５５】
１．熱伝導率の測定
１８０℃×１２０分、０．１ＭＰａの条件で硬化させた絶縁層（接着フィルム硬化物）、使用した金属板と、得られたプリント配線基板の銅箔のない箇所を、それぞれ１０×１０ｍｍに裁断し、熱伝導率測定用試験片を作製した。作製した熱伝導率測定用試験片の熱伝導率を、ＮＥＴＺＳＣＨ社製熱伝導率計（Ｘｅフラッシュアナライザー、型番：ＬＦＡ４４７Ｎａｎｏｆｌａｓｈ）で測定した。表１、表２に、熱伝導率の測定結果を示す。プリント配線基板の熱伝導率は、５０Ｗ／ｍ・Ｋ以上が、好ましい。
【００５６】
２．絶縁層の絶縁破壊電圧の測定
１８０℃×１２０分、０．１ＭＰａの条件で硬化させた硬化体を４０ｍｍ×４０ｍｍに切り出し、試験片とした。この試験片を絶縁油中に浸漬し、室温で交流電圧を印加し、総研電気社製ＤＡＣ−６０４１耐電圧試験システムにて、絶縁破壊電圧を測定した。なお、耐電圧の単位はｋＶである。表１、表２に、結果を示す。
【００５７】
３．絶縁層の弾性率の測定
上述の方法で、膜厚が約１５０μｍになるように、接着フィルム用組成物を塗布し、１８０℃×１２０分でシート状に硬化させた。４０ｍｍ×１０ｍｍの短冊状に切り出し、エスアイアイ・ナノテクノロジー社製のＤＭＳ６１００を用いて、−５５℃〜１２５℃の貯蔵弾性率を求めた。表１、表２に、測定結果を示す。
【００５８】
４．信頼性試験
銅箔をエッチングして回路を形成し、これにチップ抵抗素子（幅：３．０ｍｍ、長さ：２．５ｍｍ）をはんだ接続した半導体装置を、−５５℃で３０分間、１２５℃で３０分間放置を１サイクルとし、３０００サイクル経過後のはんだ接続部の表面及び断面を観察し、はんだクラック発生の有無を調査した。また、併せてプリント配線基板の割れやクラックの有無を調査した。はんだクラックの発生があるものや、プリント配線基板に割れやクラックの発生があるものを不良（×）と判定し、これらの発生がないものを良好（○）と判定した。なお、銅箔の面積は、７．５ｍｍ２であった。表１、表２に、結果を示す。
【００５９】
【表１】
0006579886.tif 000003
【００６０】
【表２】
0006579886.tif 000004
【００６１】
表１、表２からわかるように、実施例１〜５のすべてにおいて、プリント配線基板の熱伝導率、信頼性試験の結果が良好であった。これに対して、絶縁層の絶縁破壊電圧が５０ｋＶ／ｍｍ未満の比較例１と比較例２は、熱伝導率２００Ｗ／ｍ・Ｋ以上の金属板を使用しても、信頼性試験の結果が悪かった。なお、比較例１は、絶縁層の〔（−５５℃での弾性率）／（１２５℃での弾性率）〕が１２５と、弾性率の差が大きかったため、絶縁層に係る応力が大きくなり過ぎ、信頼性試験の結果が悪かったと、考えられる。一方、比較例２は、絶縁層の２５℃〜１２５℃における弾性率が１０ＧＰａ未満でなく、絶縁層が高弾性率であるため、はんだ部への応力が大きくなり過ぎ、信頼性試験の結果が悪かったと、考えられる。参考例１は、金属基板の熱伝導率が、低すぎるため、プリント配線基板の熱伝導率も低かった。
【００６２】
上記のように、本発明のプリント配線基板は、高放熱性であり、温度サイクル特性に優れるため、高信頼性の半導体装置を提供することができる。
【符号の説明】
【００６３】
０    プリント配線基板
１    金属板
２    絶縁層
３    銅箔パターン
４    はんだ
５    電極
６    半導体チップ
【図１】
0006579886.tif 000005
【図２】
0006579886.tif 000006
【図３】
0006579886.tif 000007